(57)【要約】  本発明は、ポリプロピレングリコール(PPG)セグメント（Ａ）と糖鎖セグメント（Ｂ）をリンカー基を介して結合してなる両親媒性ブロック共重合体であって、前記糖鎖セグメント（Ｂ）がマルトトリオースユニットを含み、マルトトリオースのアノマー炭素がPPGセグメント（Ａ）と２価のリンカー基を介して結合している、両親媒性ブロック共重合体に関する。【特許請求の範囲】
【請求項１】
ポリプロピレングリコール(PPG)セグメント（Ａ）と糖鎖セグメント（Ｂ）をリンカー基を介して結合してなる両親媒性ブロック共重合体であって、前記糖鎖セグメント（Ｂ）がマルトトリオースユニットを含み、マルトトリオースのアノマー炭素がPPGセグメント（Ａ）と２価のリンカー基を介して結合している、両親媒性ブロック共重合体。
【請求項２】
下記式（I）
【化１】
2017051882.tif 000011
(式中、Ｒ１及びＲ２は、同一又は異なって水素原子又は少なくとも１個のグルコースを含む糖残基を示す。Ｙ１は２価のリンカー基を示す。Ｒは水素原子、アルキル基、アリール基、アラルキル基、アルカノイル基、ヒドロキシアルキル基、Ｙ２−Ｒ３を示し、Ｙ２は２価のリンカー基を示し、Ｒ３は下記式
【化２】
2017051882.tif 000012
(式中、Ｒ１及びＲ２は、前記に定義されるとおりである。)
で表される基であり、ｎ１は１０〜５００である。)
で表される請求項１に記載の両親媒性ブロック共重合体。
【請求項３】
Ｙ１又はＹ２で表される２価のリンカー基は、−ＮＨＲ4−、下記式
【化３】
2017051882.tif 000013
(式中、ＸはＯ，ＮＲ４又はＳを示す。ｐは１〜４の整数を示す。Ｒ４は水素原子、アシル基又はアルキル基を示す。)
で表される基のいずれかである、請求項２に記載の両親媒性ブロック共重合体。
【請求項４】
請求項１〜３のいずれか１項に記載の少なくとも１種の両親媒性ブロック共重合体から構成される分子集合体。
【請求項５】
前記分子集合体がベシクル、球状ミセル、棒状ミセル、あるいはチューブ構造である請求項４に記載の分子集合体。
【請求項６】
タンパク質を内包する、請求項５に記載の分子集合体。
【請求項７】
前記タンパク質が酵素である、請求項６に記載の分子集合体。
【請求項８】
請求項１〜３のいずれか１項に記載の少なくとも１種の両親媒性ブロック共重合体を水中に分散させることを特徴とする、請求項４又は５に記載の分子集合体の製造方法。
【請求項９】
請求項４又は５に記載の分子集合体からなる、タンパク質の内包剤。 
【発明の詳細な説明】
【技術分野】
【０００１】
本発明は、両親媒性ブロック共重合体、分子集合体及びその製造方法並びにタンパク質の内包剤に関する。
【背景技術】
【０００２】
天然のリン脂質からなるベシクル（リポソーム）は、人工細胞モデルやドラッグデリバリーシステム (DDS)のナノキャリアとしての応用まで幅広く研究されている。また、近年、生体内で不要物質の代謝、タンパク質の合成、修飾、タンパク質の折りたたみやエネルギー産生などを担っているオルガネラ小胞に着目し、リポソームを用いた人工オルガネラを構築し、生体内で産生される不要な分子の変換や生理活性物質の産生を行なえる次世代のDDSプラットフォームとして利用する試みもなされている(非特許文献１、２)。【０００３】
リン脂質は生体システムに存在する事から生体親和性が高く、そのリポソームはある程度の物質透過能も有する。一方で、力学的強度に弱くかつ希釈条件で不安定であるなどの欠点を有する。そのため近年では、これらの弱点を補うためポリマーからなる中空状構造体(ポリマーベシクル)に注目が集まっている(非特許文献３)。ポリマーベシクルは、リン脂質が形成するリポソームと同様に内水相を持ち、構造体の表面および膜の性質などの改変が容易であるという特徴も併せ持つ。また、リン脂質と比較して分子量が大きいため、力学的強度が強くかつ安定である。一方で、構成単位が合成高分子である場合が多く生体適合性が低く、また、分子量が大きいため形成するベシクル膜厚が大きくなるために物質の透過能が著しく低い。そのため、生体の機能を模倣して物質透過能を持つ膜タンパク質をポリマーベシクルに組み込んだもの(非特許文献４，５)や、機能性・刺激応答性ポリマーを用いた例(非特許文献６〜９)、polyion complex を利用した高分子ポリマー(非特許文献１０，１１)などが開発されている。しかし、これらの構築は煩雑な操作が必要であったり、多段階の合成が必須となる。
【先行技術文献】
【非特許文献】
【０００４】
【非特許文献１】Nat. Nanotech. 2007, 2, 3-7, Acc. Chem. Res., 2011, 44 (10), pp 1039
【非特許文献２】FEBS Lett. 2011, 585, 1699, Nano Lett. 2013, 13, 2875、Nat. Nanotech. 2007, 2, 3-7
【非特許文献３】Current Opinion in Pharmacology 2014, 18:104
【非特許文献４】Nano Lett. 2013, 13(6), 2875
【非特許文献５】Nano Lett., 2005, 5(11), 2220
【非特許文献６】Adv .Mater., 2009, 21, 2787
【非特許文献７】Angew. Chem. Int. Ed. 2013, 52, 5070
【非特許文献８】J. Am. Chem. Soc., 2009, 131, 10557
【非特許文献９】Angew. Chem. Int. Ed. 2003, 42, 7, 772
【非特許文献１０】Angew. Chem. 2007, 119, 6197
【非特許文献１１】Angew. Chem. Int. Ed. 2009, 48, 329
【発明の概要】
【発明が解決しようとする課題】
【０００５】
本発明は、両親媒性ブロック共重合体を提供することを目的とする。【０００６】
また、本発明は、生体適合性が高く、温度応答性や物質透過性を有する分子集合体及びその製造方法を提供することを目的とする。さらに、本発明は、タンパク質の内包剤を提供することを目的とする。
【課題を解決するための手段】
【０００７】
そこで、本発明者は膜タンパク質の組み込みを必要とせず、よりシンプルな分子で物質透過能を持つ区画化された空間を構築するためにポリマーベシクル膜自身に物質透過能を付与することを検討した。ポリマーの分子設計では、膜の流動性を上げるためにガラス転移点が低いポリプロピレングリコール(PPG)を疎水基として利用し、親水基は、疎水基の質量とのバランスと生体親和性を考慮し、マルトトリオースユニットを有する糖鎖セグメントを用いることとした。このようなPPGセグメントと糖鎖セグメントを有する両親媒性ブロック共重合体は水中でベシクルを含む分子集合体を形成し、その形成は温度により可逆的に制御可能であり、また、分子集合体のベシクル膜は水、イオン、低分子物質などは透過するがタンパク質などの高分子物質は透過しないこと、さらに、酵素内包によるバイオリアクター機能やタンパク質リフォールディングを助ける分子シャペロン様の機能を有することを見出した。【０００８】
本発明は、以下の両親媒性ブロック共重合体、分子集合体及びその製造方法並びにタンパク質の内包剤に関する。
項１．  ポリプロピレングリコール(PPG)セグメント（Ａ）と糖鎖セグメント（Ｂ）をリンカー基を介して結合してなる両親媒性ブロック共重合体であって、前記糖鎖セグメント（Ｂ）がマルトトリオースユニットを含み、マルトトリオースのアノマー炭素がPPGセグメント（Ａ）と２価のリンカー基を介して結合している、両親媒性ブロック共重合体。
項２．  下記式（I）【０００９】
【化１】
2017051882.tif 000002
【００１０】
(式中、Ｒ１及びＲ２は、同一又は異なって水素原子又は少なくとも１個のグルコースを含む糖残基を示す。Ｙ１は２価のリンカー基を示す。Ｒは水素原子、アルキル基、アリール基、アラルキル基、アルカノイル基、ヒドロキシアルキル基、Ｙ２−Ｒ３を示し、Ｙ２は２価のリンカー基を示し、Ｒ３は下記式【００１１】
【化２】
2017051882.tif 000003
【００１２】
(式中、Ｒ１及びＲ２は、前記に定義されるとおりである。)
で表される基であり、ｎ１は１０〜５００である。)
で表される項１に記載の両親媒性ブロック共重合体。
項３．  Ｙ１又はＹ２で表される２価のリンカー基は、−ＮＨ−、下記式【００１３】
【化３】
2017051882.tif 000004
【００１４】
(式中、ＸはＯ，ＮＲ４又はＳを示す。ｐは１〜４の整数を示す。Ｒ４は水素原子、アシル基又はアルキル基を示す。)
で表される基のいずれかである、項２に記載の両親媒性ブロック共重合体。
項４．  項１〜３のいずれか１項に記載の少なくとも１種の両親媒性ブロック共重合体から構成される分子集合体。
項５．  前記分子集合体がベシクル、球状ミセル、棒状ミセル、あるいはチューブ構造である項４に記載の分子集合体。
項６．  タンパク質を内包する、項５に記載の分子集合体。
項７．  前記タンパク質が酵素である、項６に記載の分子集合体。
項８．  項１〜３のいずれか１項に記載の少なくとも１種の両親媒性ブロック共重合体を水中に分散させることを特徴とする、項４又は５に記載の分子集合体の製造方法。
項９．  項４又は５に記載の分子集合体からなる、タンパク質の内包剤。
【発明の効果】
【００１５】
親水基として糖鎖セグメント、疎水基としてPPGセグメントを含む両親媒性ブロック共重合体が、水溶液中で分子集合体を形成すること、PPGが下限臨界共溶温度(LCST)を室温以下の温度で示す事から、溶液の温度を室温以下に下げることによりベシクルの崩壊を制御できる事を見出した。また、膜タンパク質などの添加を必要とせずに、低分子の透過能を示す事も判明した。加えて、種々の酵素の活性を維持したまま分子集合体の内水相へ取り込み、酵素反応場として機能することが明らかとなった。さらに、このポリマーは疎水性相互作用により会合しているため、変性状態にあるタンパク質と相互作用しリフォールディングを促進する機能(人工シャペロン能)も見出した。【００１６】
以上の事から、本発明の分子集合体は酵素を安定かつ活性を保持したまま内包できる新しいDDSキャリアーへの活用が期待される。
【図面の簡単な説明】
【００１７】
【図１】(左図)M5P2.5ベシクルのTEM像と(右図)DLSによる粒子径分布。
【図２】M5P2.5集合体に由来する濁度の温度依存性。□は500nmでの相対透過率（％）を示す。
【図３】M5P2.5ベシクルからの異なる分子量の包接ゲストの放出プロファイル。■：FITC-m PEG 0.5K; ▲：FITC-mPEG 2K;   ▼：FITC-mPEG 5K;   ○：FITC-BSA 66K。
【図４】M5P2.5へ内包されたキモトリプシンの活性評価。■：キモトリプシン(阻害剤無し); ●：キモトリプシン(阻害剤有り); □：キモトリプシン内包M5P2.5(阻害剤無し) ;   ○：キモトリプシン内包M5P2.5(阻害剤有り)。
【図５】M5P2.5へ内包されたβ-ガラクトシダーゼの活性評価。■：β-ガラクトシダーゼ(プロテイナーゼK無し); ●：β-ガラクトシダーゼ内包M5P2.5(プロテイナーゼK有り); □：β-ガラクトシダーゼ(プロテイナーゼK有り)。
【図６】β-ガラクトシダーゼ内包TAT提示M5P2.5ベシクルによる抗癌剤プロドラッグの活性化
【図７】M5P2.5によるCABの活性回復と時間の相関。□：M5P2.5有り;   ○：M5P2.5無し。
【図８】M5P2.5の合成スキーム３。
【図９】M5P2.5の1H-NMRスペクトル。
【図１０】M5P2.5ベシクル(5mg/ml, PBS)のSAXSプロファイル(○)と二分子モデルでのフィッティング結果(実線)。各二分子膜モデルの電子密度及びサイズの模式図(右図)。2.0nmは親水部（糖鎖セグメント）の長さに対応し、9.1nmは疎水部（PPGセグメント）の長さに対応する。
【図１１】TEM観察により得たM5P2.5ベシクルの膜厚の分布。
【図１２】合成した糖鎖ポリマーの化学構造式の一覧。
【図１３】BisM5P2分子集合体の1H-NMRスペクトル。
【図１４】M5P1分子集合体の1H-NMRスペクトル。
【図１５】M8P2.5分子集合体の1H-NMRスペクトル。
【図１６】M3P1分子集合体の1H-NMRスペクトル。
【図１７】M5P3.5分子集合体の1H-NMRスペクトル。
【図１８】BisM5P2分子集合体のTEM像。
【図１９】M5P1分子集合体のTEM像。
【図２０】M8P2.5分子集合体のTEM像。
【図２１】M3P1分子集合体のTEM像。
【図２２】M5P3.5分子集合体のTEM像。
【図２３】(左図)GBE/GPa, GPa存在下でのM5P2.5へのグルコース付加数の変化 (右図)GPa/GBEによる酵素重合反応後サンプルの1H-NMRスペクトル。□：ホスホリラーゼa存在下;   ○：ホスホリラーゼaおよびブランチングエンザイム存在下。
【発明を実施するための形態】
【００１８】
本明細書において、「分子集合体」とは、ベシクル、球状および棒状ミセル、チューブ構造などを指す。また、「ベシクル」とは、球状、楕円体状、棒状などの閉じた膜構造を有する小胞であり、液体中に存在させたときに内部に液層を有するものを指す。ベシクルは、凍結乾燥させたものであってもよい。凍結乾燥ベシクルは内部の液層は存在しないが、凍結乾燥されたベシクルを水などの液体に加えることで内部の液層(水層)が再生される。ベシクル内部に高分子物質を内包した場合、高分子物質は凍結乾燥後にもベシクルを構成する膜の内部に保持された状態になり、水中において高分子物質を内包したベシクルを再生する。
【００１９】
ベシクルは高分子物質を内包することができ、水、イオン（Na+、K+、Li+、Ca+、Mg+、Fe2+/Fe3+などのカチオン、Cl-、Br-、NO3-,SO42-などのアニオン）、低分子物質などはベシクルの膜を透過することができる。高分子物質はベシクルの内部に閉じこめられる。ベシクル膜を通過できる分子量の閾値は、本発明のブロック共重合体の糖鎖セグメントとPPGの大きさ(サイズ、分子量)で異なるが、通常300〜30000程度、好ましくは500〜20000程度、より好ましくは1000〜10000程度、さらに好ましくは1200〜8000程度、特に1500〜5000程度である。例えばPPGセグメントの分子量が2500程度であり、糖鎖セグメントがマルトペンタオースの(A)-(B)型のブロック共重合体の場合、閾値は5000程度である。低分子物質としては、薬物などの生理活性物質、酵素の基質、色素、香料などが挙げられる。ベシクルに内包される高分子物質としては、タンパク質、核酸(DNA、RNAなど)、多糖などが挙げられ、タンパク質が好ましい。タンパク質としては、酵素、抗体、抗原、受容体、ホルモンなどが挙げられ、酵素が好ましい。酵素としては、加水分解酵素、転移酵素、酸化還元酵素、脱離酵素、異性化酵素、合成酵素などが挙げられる。ベシクルに内包される高分子物質は単独でも２種以上を併用してもよい。本発明のベシクルは、酵素の基質を透過可能であるので、ベシクル内で酵素反応が可能である。また、酵素を内包する本発明のベシクルは、酵素を含むタンパク質のリフォールディングを促進する作用があるため、酵素活性が長時間維持され、かつ、酵素反応産物の分離を容易に行えるので、酵素材料として優れている。
【００２０】
分子集合体のサイズは、10nm〜5μm程度、好ましくは20nm〜3μm程度、より好ましくは30nm〜1μm程度、さらに好ましくは30nm〜500nm程度、特に好ましくは40nm〜300nm程度である。
【００２１】
分子集合体は、本発明のブロック共重合体をジメトキシポリエチレングリコール(mw=500)に溶融させ、段階的に緩衝液を添加する事、あるいは冷却した本発明のブロック共重合体を冷却した緩衝液に溶かし、昇温する事により得ることができる。
【００２２】
本明細書のブロック共重合体は、疎水性のPPGセグメント（Ａ）と親水性の糖鎖セグメント（Ｂ）から構成され、（Ａ）−（Ｂ）又は（Ｂ）−（Ａ）−（Ｂ）タイプのブロック共重合体が好ましく例示される。
【００２３】
PPGセグメント（Ａ）は、市販のポリプロピレン又はその誘導体をリンカー基を介して糖鎖セグメントのグルコース残基に結合すればよい。PPGセグメント（Ａ）は、リンカー基を介して糖鎖セグメントのグルコース残基のアノマー炭素に結合されるが、アノマー炭素以外のグルコース残基の水酸基に結合することもできる。
【００２４】
市販又は公知のポリプロピレン又はその誘導体としては、以下のものが挙げられる。
【００２５】
【化４】
2017051882.tif 000005
【００２６】
(式中、ｎ１は１０〜５００を示す。Ｒｂは水素原子、アルキル基又はアシル基を示す。)  PPGセグメントの分子量は、好ましくは500〜30000程度、より好ましくは1000〜20000程度、さらに好ましくは2000〜15000程度、特に好ましくは3000〜10000程度である。PPGセグメントの分子量は、ベシクル内部の物質の透過についての閾値に関係するので、閾値との関係で好ましい分子量を選択すればよい。分子量としては、数平均分子量が挙げられる。
【００２７】
アルキル基としては、メチル、エチル、ｎ−プロピル、イソプロピル、ｎ−ブチル、イソブチル、ｓｅｃ−ブチル、ｔｅｒｔ−ブチル、ｎ−ペンチル、ｎ−ヘキシルなどの炭素数１〜６の直鎖又は分岐を有するアルキル基が挙げられる。
【００２８】
アリール基としては、フェニル、ナフチル、フルオレニル、アントリル、ビフェニリル、テトラヒドロナフチル、クロマニル、２，３−ジヒドロ−１，４−ジオキサナフタレニル、インダニル及びフェナントリルが挙げられる。
【００２９】
アラルキル基としては、ベンジル、ナフチルメチル、フルオレニルメチル、アントリルメチル、ビフェニリルメチル、テトラヒドロナフチルメチル、クロマニルメチル、２，３−ジヒドロ−１，４−ジオキサナフタレニルメチル、インダニルメチル、フェナントリルメチル、フェネチル、ナフチルエチル、フルオレニルエチルが挙げられる。
【００３０】
アルカノイル基としては、ホルミル、アセチル、プロピオニル、ブチリル、イソブチリル、バレリル、イソバレルリ、ピバロイル、ラウロイル、ミリストイル、パルミトイル、ステアロイルなどが挙げられる。
【００３１】
ヒドロキシアルキル基としては、ヒドロキシメチル、ヒドロキシエチル、ヒドロキシｎ−プロピル、ヒドロキシイソプロピル、ヒドロキシｎ−ブチル、ヒドロキシイソブチル、ヒドロキシｓｅｃ−ブチル、ヒドロキシｔｅｒｔ−ブチル、ヒドロキシｎ−ペンチル、ヒドロキシｎ−ヘキシルなどの炭素数１〜６の直鎖又は分岐を有するヒドロキシアルキル基が挙げられる。
【００３２】
アシル基としては、Ｃ１−６アルキルカルボニル、アリールカルボニル、アリール置換Ｃ１−４アルキルカルボニルが挙げられる。
【００３３】
Ｃ１−６アルキルカルボニルの具体例としては、メチルカルボニル、エチルカルボニル、ｎ−プロピルカルボニル、イソプロピルカルボニル、ｎ−ブチルカルボニル、イソブチルカルボニル、tert−ブチルカルボニル、ｎ−ペンチルカルボニル、イソペンチルカルボニル、ヘキシルカルボニルが挙げられる。
【００３４】
アリールカルボニルの具体例としては、フェニルカルボニル、ナフチルカルボニル、フルオレニルカルボニル、アントリルカルボニル、ビフェニリルカルボニル、テトラヒドロナフチルカルボニル、クロマニルカルボニル、２，３−ジヒドロ−１，４−ジオキサナフタレニルカルボニル、インダニルカルボニル及びフェナントリルカルボニルが挙げられる。
【００３５】
アリール置換Ｃ１−４アルキルカルボニルの具体例としては、ベンジルカルボニル、ナフチルメチルカルボニル、フルオレニルメチルカルボニル、アントリルメチルカルボニル、ビフェニリルメチルカルボニル、テトラヒドロナフチルメチルカルボニル、クロマニルメチルカルボニル、２，３−ジヒドロ−１，４−ジオキサナフタレニルメチルカルボニル、インダニルメチルカルボニル、フェナントリルメチルカルボニル、フェネチルカルボニル、ナフチルエチルカルボニル、フルオレニルエチルカルボニルが挙げられる。
ｐは１〜４の整数、好ましくは１，２又は３、より好ましくは１又は２，特に１である。
ＸはＯ，ＮＲ４又はＳであり、好ましくはＮＲ４である。
Ｒ４は水素原子、アシル基又はアルキル基であり、好ましくは水素原子又はアルキル基である。
【００３６】
糖鎖セグメント（Ｂ）はマルトトリオース残基を含み、マルトトリオースのアノマー炭素が２価のリンカー基を介してPPGセグメント（Ａ）と結合する。
【００３７】
糖鎖セグメント（Ｂ）は、単一のものであってもよく、２以上の糖鎖セグメント（Ｂ）が混合されていてもよい。好ましい糖鎖セグメント（Ｂ１）及び（Ｂ２）を以下に示す。
【００３８】
【化５】
2017051882.tif 000006
【００３９】
(式中、n2は２以上の整数を示す。Ｒ２は前記に定義されたとおりである。Ｒ２ａは少なくとも１個のグルコースを含む糖残基を示す。)
糖鎖セグメントにおけるグルコース残基の数は３以上、例えば３〜１００、好ましくは３〜５０、より好ましくは３〜３０、さらに好ましくは３〜２０、特に３〜１０である。糖鎖セグメントは、グルコース残基のみから構成されていてもよく、グルコース以外の糖残基が含まれていてもよい。グルコース以外の糖残基としては、ガラクトース、マンノース、フルクトースが挙げられる。糖鎖セグメントにおけるグルコースの割合は、モル比で５０％超、好ましくは６０％以上、より好ましくは７０％以上、さらに好ましくは８０％以上、特に好ましくは９０％以上、最も好ましくは１００％である。
【００４０】
PPGセグメントと糖鎖セグメントの分子量の比は、PPGセグメント／糖鎖セグメント＝０．１〜５０程度、好ましくは０．５〜３０程度、より好ましくは１〜２０程度である。
【００４１】
糖鎖セグメントを得るための原料として、マルトトリオース、マルトテトラオース、マルトペンタオース、マルトヘキサオース、マルトヘプタオース、マルトオクタオース、マルトノナオース、マルトデカオースなどのグルコース残基が３個以上のマルトオリゴ糖が好ましく使用される。マルトオリゴ糖にリンカーを介してポリプロピレングリコール残基を結合させる。その後、必要に応じて糖転移酵素をさらに反応させてマルトオリゴ糖の末端の４位もしくはマルトオリゴ糖のグルコース残基の６位にさらにグルコースを付加してもよい。このような糖転移酵素としては、デンプン合成酵素、ブランチング酵素などが挙げられ、これらの１種もしくは２種以上を併用することができる。
【００４２】
本発明のブロック共重合体は、糖鎖セグメントが一方又は両方の端部にある。両端がPPGセグメントの共重合体は、本発明のブロック共重合体には含まれない。
【００４３】
原料となるマルトオリゴ糖は、デンプンもしくはシクロデキストリン(α、β、γ)を酸で加水分解する事で得ることができる。また、デンプンは、マルトオリゴ糖生成アミラーゼにより分解されてマルトトリオース、マルトテトラオース、マルトペンタオース、マルトヘキサオースのようなグルコースがα-1.4-結合したマルトオリゴ糖を生成する。
【００４４】
PPGセグメントと糖鎖セグメントを結合する２価のリンカー基としては、−ＮＨ−、
【００４５】
【化６】
2017051882.tif 000007
【００４６】
(式中、Ｘ，ｐ、Ｒ４は前記に定義されるとおりである。)
で表される基が挙げられる。
【００４７】
本発明のブロック共重合体は、以下のスキーム１及びスキーム２に従い製造することができる。
【００４８】
【化７】
2017051882.tif 000008
【００４９】
（式中、Ｘは、Ｏ、ＮＲ４又はＳを示す。Ｒ１，Ｒ２，Ｒ，Ｒｂ，ｎ１、ｐは前記に定義されるとおりである。）
スキーム１において、化合物（１ａ）１モルに対し化合物（２ａ）を１モルから過剰量使用し、ジメチルホルムアミド（ＤＭＦ）、ジメチルアセトアミド、ジメチルスルホキシド（ＤＭＳＯ）、Ｎ−メチルピロリドン（ＮＭＰ）などの溶媒中で触媒量から過剰量のＣｕＳＯ４の存在下に、室温から溶媒の沸騰する温度下に１〜２４時間反応させることで目的とする化合物（ＩＡ）を得ることができる。
【００５０】
スキーム2において化合物(1b)１モルに対して2-クロロ-4,5-ジヒドロ-1,3-ジメチル-1H-イミダゾリウムクロリド(DMC), ジイソプロピルエチルアミン(DIPEA)、アジ化ナトリウム存在下、超純水中、室温下で撹拌する。反応後、溶媒を除去し、エタノールを加え、生成した沈殿をろ過し除去する。ろ液に超純水を加え、水溶液を酢酸エチルで洗浄後、イオン交換カラムでDIPEAを除去し、凍結乾燥を行い化合物（3b）を得ることができる。
【００５１】
化合物(3b)に対しプロパギルアミンを１モルから過剰量使用し、N-(3-ジメチルアミノプロピル)-N′-エチルカルボジイミド塩酸塩 (EDC)の存在下、ジクロロメタン(DCM), テトラヒドロフラン(THF)、ジメチルホルムアミド（DMF）などの溶媒中で室温から溶媒の沸騰する温度下に１〜２４時間反応させる事で、化合物(4b)を得る事ができる。
【００５２】
化合物(2b)１モルに対し、化合物(4b)を１モルから過剰量使用しジメチルホルムアミド（DMF）、ジメチルアセトアミド、ジメチルスルホキシド（DMSO）、Ｎ−メチルピロリドン（NMP）などの溶媒中で触媒量から過剰量のCuSO４の存在下に、室温から溶媒の沸騰する温度下に１〜２４時間反応させることで目的とする化合物（ＩB）を得ることができる。
【実施例】
【００５３】
以下、本発明を実施例を用いてより詳細に説明するが、本発明が実施例に限定されないことはいうまでもない。
実施例１
本研究では膜タンパク質の組み込みを必要とせず、よりシンプルな分子で物質透過能を持つ区画化された空間を構築するためにポリマーベシクル膜自身に物質透過能を付与することを試みた。ポリマーの分子設計では、膜の流動性を上げるためにガラス転移点が低いPPGを疎水基として利用し、親水基は、疎水基の質量とのバランスと生体親和性を考慮し、グルコースが５つ連なったマルトペンタオースを用いることとした。【００５４】
図８に示されるスキーム3に従いマルトペンタオース修飾PPG（M5P2.5）を製造した。【００５５】
先ず、数平均分子量2500のpoly(propylene glycol) monobutyl ether(PPO, m=14)(11)の水酸基をメシル基に変換し、その後アジ化ナトリウムを処理する事によってアジド基修飾PPO(12)を得た。次いで、アルキン修飾マルトペンタオース(14)とアジド修飾PPO(12)を銅触媒(CuSO4)存在下でHuisgen環化付加反応を行い、目的とするブロック共重合体を得た。修飾率は約90%であった。以後、ブロック共重合体Maltopentaose-b-PPO(m=44)をM5P2.5と略す。【００５６】
(1) M5P2.5の水溶液中での会合挙動
M5P2.5ベシクルの調製は、Hubbellらの開発したDirect Hydration法に従って行った。得られたベシクルは、TEM観察及びDLS測定を行い、TEM像を図１左図に、DLS測定結果を右図に示す。  TEM像より、ベシクルは球状で、ふちのある会合体であることがわかった。このことから、M5P2.5は水溶液中でベシクル構造体を形成していることがわかった。また、DLS測定から、その粒子径は約120nm程度であった。また、PDIが0.16であり、比較的粒子径の揃ったベシクルを形成している事がわかった。【００５７】
(2) M5P2.5ベシクルの温度応答性
低分子量(MW1000〜3000)のPPGは、5〜40℃の温度領域で臨界下限共溶温度(LCST)があり、これらの温度領域で、水溶液中でPPGは溶解する事が知られている。そこで、M5P2.5分子集合体溶液の温度変化を行いながら濁度測定を行ない、濁度の変化から曇点があるか評価を行った。その結果を図２に示す。
図２より降温過程において透過率の増大が見られた。このことからM5P2.5はLCSTを示すことがわかった。一次微分曲線(dTλ/dT)からM5P2.5集合体の曇点は、７℃であった。この事からM5P2.5ベシクルは、7℃以下への冷却によって崩壊させる事が可能である事がわかった。【００５８】
(3) M5P2.5ベシクルの物質透過能
次にM5P2.5ベシクルにFITCラベル化された分子量の異なるPEG及びウシ血清アルブミン(BSA)を内包させ、その放出挙動を調べることで透過能について評価を行った。結果を図３に示す。
図３より、3時間後では分子量の大きなBSA(分子量：66000)は、ほぼ放出されない。一方で分子量が小さい内包分子(PEG:分子量550〜5000)は放出されていることがわかる。また、その透過速度は内包分子の分子量に依存し、分子量が5000以下で速やかに放出される。これらのことから、M5P2.5ベシクルは、低分子の物質の選択的な透過が可能であることがわかった。【００５９】
(4) 酵素反応場としてのベシクルの機能
(4-1)キモトリプシン内包M5P2.5ベシクルの機能
M5P2.5からなるベシクルの内水相へ酵素を内包させ、酵素反応場として機能するか評価を行った。内包させた酵素は、加水分解酵素であるキモトリプシン、基質はN-benzoyl-l-tyrosine p-nitroanilideを用いた。また、分子量5000以上のものはベシクル膜の透過が著しく遅いことから、キモトリプシンの阻害剤であるaprotinin(6.5K)を用いて、M5P2.5ベシクルの選択的物質透過能についても評価をおこなった。結果を図4に示す。図4より、M5P2.5へ内包させたキモトリプシンは、天然状態のキモトリプシンに比べ反応速度は遅いものの活性を示している。また、ベシクルへ内包されたキモトリプシンは阻害剤の存在下でも、同程度の活性を示しており、ベシクルの二分子膜は選択的に分子の透過を行っていることもわかる。阻害剤の有無で、反応速度に変化が認められない事から、天然状態のキモトリプシンに比べて反応速度が遅い要因として、基質のベシクル膜への拡散が律速となっていることが考えられる。これらのことからM5P2.5からなるベシクルは、酵素活性を阻害せずに酵素反応場として機能することがわかった。
(4-2)β-ガラクトシダーゼ内包M5P2.5ベシクルの機能
酵素反応場としての有用性を確かめる為に、β-ガラクトシダーゼをM5P2.5ベシクルへ内包させ、上記と同様に活性の評価を行った。図5より、M5P2.5ベシクルへ内包させたβ-ガラクトシダーゼは、天然状態のβ-ガラクトシダーゼに比べ反応速度は遅いものの活性を示している。また、ベシクルへ内包されたβ-ガラクトシダーゼは分子量の大きなタンパク質加水分解酵素(プロテイナーゼK)の存在下でも、活性を示しており、ベシクルの二分子膜により内水相に保持したβ-ガラクトシダーゼが保護されていることがわかった。
上記の結果より、β-ガラクトシダーゼ内包M5P2.5ベシクルは、水溶液中で酵素活性を維持している事が判明した。
(4-3)β-ガラクトシダーゼ内包M5P2.5ベシクルの細胞内での機能
上記結果より、医薬用途を目的として、細胞内での抗癌剤プロドラッグの活性化を試みた。M5P2.5ベシクル細胞への親和性を付与するために、TATペプチドを修飾したPPOを合成し、M5P2.5へ1mol%添加しTATペプチド提示ベシクルを調製した。得られたベシクルのサイズや表面電荷は、M5P2.5ベシクルと同程度で、β-ガラクトシダーゼの内包も可能であった。そこで、HeLa細胞にβ-ガラクトシダーゼ内包TAT提示M5P2.5ベシクルを添加し、細胞内に取り込ませた。その後、培地を交換し、基質であるプロドラッグ5-Fluorouridine-5'-O-b-D-galactopyranoside (FURG)を添加し、２４時間培養後にcell counting kit-8を用いて細胞毒性を評価した（図６）。図６よりプロドラッグ(FURG)だけの添加では、細胞毒性を示さないのに対し、β-ガラクトシダーゼ内包TAT提示M5P2.5ベシクルの存在下では、プロドラッグ(FURG)は抗癌剤(5-FUR)と同程度の細胞毒性を示した。このことから、プロドラッグ(FURG)が細胞内に取り込まれた後、β-ガラクトシダーゼ内包TAT提示M5P2.5ベシクルによりプロドラッグが変換され、抗癌剤(5-FUR)となり顕著な細胞毒性を示したと考えられる。以上のことから、β-ガラクトシダーゼ内包ベシクルは、細胞内においても低分子基質の選択的な透過と内包酵素の機能維持を示す事が明らかとなった。【００６０】
(5) M5P2.5のシャペロン活性
次に生体内オルガネラである小胞体が持つ機能の１つである、変性タンパク質の再生機能が、M5P2.5ベシクルにあるか調べた。用いた酵素は炭酸脱水素酵素(CAB)、基質は、N-benzoyl-l-tyrosine p-nitroanilideを用い、M5P2.5ベシクルとの混合後1時間の活性の評価を行なった。以下の表１に結果を示す。【００６１】
【表１】
2017051882.tif 000009
【００６２】
表１より、天然状態のCABとM5P2.5ベシクルとを混合した溶液は、ほぼCABの酵素活性を阻害しなかった。また、化学変性したCAB溶液にM5P2.5ベシクルを加えることで活性が約８割まで回復している。一方で、M5P2.5ベシクルを加えなかった系では、その活性が約２割程度までしか回復しなかった。【００６３】
次に、M5P2.5ベシクルがどの程度の時間で化学変性CABをリフォールディングしているかを、リフォールディング率と時間変化の関係を調べた（図７）。
図７より、混合後１時間足らずでCABの活性が８割程度まで回復していることが分かった。以上のことから、M5P2.5は化学変性したタンパク質のリフォールディングを促進させる、分子シャペロン様の機能を有することがわかった。【００６４】
(6)ブロック共重合体の合成法
ブロック共重合体(M5P2.5)の合成法を図８に示す。
N3-PPO(12)の合成
Poly(Propylene glycol) monobutylether(11)(4.98g, 2.0 mmol)を脱水Pyridine(5mL)ヘ溶解させた後、メシルクロライド(0.46g, 4.0 mmol)を加えた。30℃で20時間撹拌した後、50 mLの超純水へ反応液を添加した。水相をDCM(ジクロロメタン)で抽出した後、硫酸マグネシウムで乾燥、ろ紙でろ過後減圧乾燥を行なった。得られたメシル化化合物は、精製する事なく次の反応に用いた。得られた淡黄色のオイル状化合物を脱水DMF(5mL)溶解させ、NaN3(1.3g, 20.0 mmol)を加え、45℃で48時間撹拌した。室温まで冷却後に、反応液を超純水(50mL)ヘ添加し、水相を酢酸エチルで抽出した。有機層を超純水、brineで洗浄後、硫酸マグネシウムで乾燥、ろ紙でろ過後に減圧乾燥を行ない、N3-PPO (12)を得た。【００６５】
アルキン修飾マルトペンタオース(14)の合成
マルトペンタオース(13)(1.0g, 1.22mmol)をプロパギルアミン(1.34g, 24.4mmol)に溶解させ、室温で72時間撹拌した。反応溶液にメタノール10mLを加え、ジクロロメタン溶液100mLに滴下し、白色固体を得た。得られた固体をジクロロメタン/メタノール混合溶液=9:1(100mL)で洗浄した。洗浄した固体を脱水メタノール(100mL)に溶解させ、無水酢酸(7.23g, 96.4mmol)を加え室温で２４時間撹拌を行なった。溶媒を除去し、超純水20mLを加え凍結乾燥し、目的化合物(14)を得た。【００６６】
M5P2.5の合成
得られたN3-PPO(12)(0.53g, 0.21 mmol)とアルキン修飾マルトペンタオース(13)(0.29g, 0.32mmol)、硫酸銅5水和物(5 mg, 0.02mmol), アスコルビン酸ナトリウム(8mg, 0.04mmol)を脱水DMF(5mL)へ加え、50℃で17時間撹拌した。室温に冷却後, 透析を行なった(spectra por 7 MWCO1000, 25mM EDTA, water、4日)。透析後、凍結乾燥を行ないブロックポリマーM5P2.5を白色粉末として得た。ポリマーは1H-NMRスペクトル測定を行い同定した（図９）。【００６７】
(7) M5P2.5ベシクルの調製法とキャラクタリゼーション
ベシクルの調製法
1.5mLのsafe-lock tubeに約5mgのM5P2.5と10倍量(重量比)のPEG dimethoxyether(MW550)を加えたのちに、95℃で20分加熱後、15分室温で冷却した。その後、100μL, 200μL, 約700μLのPBS(4mM, pH=7.4)をMMPの最終濃度が5mg/mlとなるように添加した。また、各緩衝液を添加時に30秒ボルテックスをかけ混和させた。作成後、0.22μmのPVDFフィルターを通し、M5P2.5ベシクル溶液を調製した。【００６８】
TEM観察法
エラスチックカーボン支持膜(ELS-C10 STEM, 応研商事)上に、上記で調製したベシクル溶液を5μL滴下した。余分な水分をろ紙で拭き取り1wt %リンタングステン酸溶液をグリッドに滴下した。再度、余分な水分をろ紙で拭き取り、デシケーターで一晩乾燥させた。Hitachi HT-7700を用いてTEM観察を行った。【００６９】
DLS測定法
上記で調製したベシクル溶液をMalvern zetasizer ナノZSPを用いて25℃でベシクルの粒子径測定を行った。【００７０】
(8)PEG内包ベシクルの調製法とPEG放出量の測定法
ベシクルへの物質の内包
1.5 mL safe-lock tube に約 5mg のM5P2.5 と 10 倍量(重量比)の PEG dimethoxyether(MW550)を加えた。95°Cで 20 分加熱後、15 分室温で冷却した後にゲスト分子溶液をM5P2.5の 10wt%となるよう添加し、30 秒ボルテックスをかけ混和させた。 次いで100μL,  200μL, 約700μLのPBS(4mM,pH=7.4)をMMPの最終濃度が5mg/mlとなるように添加した。また、 各緩衝液を添加時に 30 秒ボルテックスをかけ混和させた。作成した溶液を1時間静置後に、MWCO 300kDa の透析膜による透析またはSephadex g-50により精製を行なった。精製後のサンプル100μL と DMSOを200μL と混合し、内包率算出用のサンプルとした。【００７１】
M5P2.5ベシクルからの放出
精製後の ベシクル溶液(1.0mL)を MWCO 300kDa の透析膜に添加し、20mL の PBS(4mM, pH=7.4)中で透析を行なった。透析時の温度は、25℃とした。一定時間ごとに 48 時間まで透析チューブ内の溶液を 20μL 分取し、40μL の DMSO と混合した。この溶液を UV-Vis 測定しチューブ内に残存している ゲスト分子のUV吸収から放出量を算出した。【００７２】
(9)chymotrypsin内包M5P2.5ベシクルの調製法と酵素活性測定法
safe-lock tubeに約5mgのM5P2.5と10倍量(重量比)のpolyethylene glycol dimethoxyether(MW 500)を加えた。95℃で20分加熱後、15分室温で冷却した。15mg/mlのchymotrypsinストック溶液を最終濃度がM5P2.5の重量の10wt%となるよう添加し、30秒ボルテックスをかけ混和させた。100μL, 200μL, 約700μLのPBS(4mM, pH=7.4)をM5P2.5の最終濃度が5mg/mlとなるように添加した。また、各緩衝液を添加時に30秒ボルテックスをかけ混和させた。作成した溶液をMWCO300kDaの透析膜を用いて、精製し内包されていないchymotrypsinを除きchymotrypsin内包M5P2.5ベシクル溶液を得た。内包されているα-chymotrypsinの濃度はUV-VisおよびBCAアッセイを行い定量した。【００７３】
chymotrypsinの酵素活性評価
−阻害剤存在下−
上記で得たchymotrypsin内包M5P2.5溶液を100μL, 基質N-benzoyl-l-tyrosine p-nitroanilide, 阻害剤(aprotinin)20μL(0.81mg/ml stock溶液、最終濃度100μM), PBS 280μL(１×, pH=7.4)を混合した。紫外分光光度計で410nmのp-ニトロフアニリンに由来する吸光度の変化を15分間追跡し、酵素活性を測定した。【００７４】
−阻害剤非存在下−
上記で得たchymotrypsin内包M5P2.5溶液を100μL, 基質20μL(0.81mg/ml stock溶液、最終濃度100μM), PBS 260μL(１×, pH=7.4)を混合した。紫外分光光度計で410nmの吸光度の変化を15分間追跡し、酵素活性を測定した。
(10) β-galactosidase内包M5P2.5ベシクルの調製法および酵素活性測定法
β-galactosidaseを内包したM5P2.5ベシクルは、chymotrypsin内包M5P2.5ベシクルと同様の方法で調製した。
上記で得たβ-galactosidase内包M5P2.5溶液([M5P2.5]=5.0mg/ml, [β-galactosidase]=25μg/mL)から60μL, PBS 1936μL, TokyoGreen β-gal溶液(25μg/ml)4μLを混合し、蛍光分光光度計で510nmの蛍光光度の変化を追跡した。
また、細胞内での抗癌剤プロドラッグの活性化は、以下の通り行なった。96穴プレートに前培養したHeLa細胞にβ-galacotsidase内包TAT提示ベシクル([β-galactosidase]=25μg/ml)を添加し、24時間後に培地を除去しPBSで洗浄後、5-Fluorouridine-5'-O-b-D-galactopyranoside (FURG, 100μM)を添加した。さらに、24時間培養後、Cell counting kit-8を10μLを添加し、37℃で2時間インキュベートしたのちプレートリーダーで450nmの吸光度を測定し、細胞毒性の評価を行った。【００７５】
(11)シャペロン活性測定法
化学変性タンパク質のリフォールディング
化学変性した炭酸脱水酵素溶液(6mg/ml)から12μL取り、2400μLのポリマー溶液(5.0 mg/ml)又はバッファーで200倍に希釈した。メチルβシクロデキストリンを添加する場合は、ここで117μLの溶液を添加した(CABの終濃度は1.0 μM (0.03mg/ml), ポリマーは1.5mM)。26〜28℃、30〜40rpmで撹拌させ、リフォールディングを行なった。一定時間ごとにリフォールディング溶液を400 μL分取した。その溶液にpNPA溶液(50 mM アセトニトリル溶液)を11μL添加しpNPAの加水分解速度をUV-Visスペクトルを用いて評価した。(UV-Vis測定：JASCO, V-660, 10mm×2mm cell, 400nmの吸光度の増加を60秒測定し、吸光度の増加分を活性の指標とした)【００７６】
実施例２
X線小角散乱測定によるM5P2.5ベシクルの構造解析
サンプルおよび実験条件
サンプル：Direct hydrationおよび冷却法により作成したM5P2.5ベシクル(5mg/ml in PBS(1×))
SAXS測定：あいちシンクロトロン光センター BL8S3
カメラ長:2120mm, 波長:0.92Å, 検出器：Rigaku R-axis IV (Imaging plate型)サンプルセル：石英キャピラリー(Hilgenberg, φ=2mm)、照射時間：600秒得られたデータの円環平均はFit 2D, データ解析はIgorのプログラムを用いた。【００７７】
測定結果とベシクル構造
図１０に得られたSAXSプロファイルを示す。TEM像からベシクル様構造を形成している可能性が高いことから、以下に示す二分子膜モデル(J. Phys. Chem. B 2007, 111, 10357, J. Phys. Chem. B 1998, 102, 5737)によりSAXSプロファイルのフィッティングを行なった。      【００７８】
【数１】
2017051882.tif 000010
【００７９】
ここで、溶媒および疎水層の電子密度(J. Phys. Chem. B 2011, 115, 11318)は文献値より、それぞれ334〜335と330〜331e/nm3とした。また、糖鎖およびPPOのフルストレッチでの長さがそれぞれ2.5および10nmであることを考慮してフィッティングをおこなった。加えて、膜の厚みに多少の分布が存在すると考えられることから疎水層の厚みに正規分布があると仮定した。【００８０】
図１０より二分子膜モデルの理論式により実験で得られたSAXSプロファイルが、ほぼフィッティングできることがわかった。このことから、二分子膜構造を形成している事が確認できた。膜の厚みは13.1nmでありTEM観察の結果とほぼ一致することがわかった（図１１）。【００８１】
実施例３
(1)糖鎖およびPPGセグメントの異なるブロック共重合体の合成と分子集合体の構造解析
M5P2.5の合成スキームと同様の手法を用いて、糖鎖およびPPGセグメントの異なる一連の化合物を合成した（図１２）。以後、PPO(Mn=2000)の両末端がマルトペンタオースで修飾された化合物をBisM5P2、PPO(Mn=1000)の片末端がマルトペンタオースで修飾されたものをM5P1、PPO(Mn=2500)の片末端がマルトオクタオースで修飾されたものをM8P2.5, PPO(Mn=1000)の片末端がマルトトリオースで修飾されたものをM3P1、PPO(Mn=3500)の片末端がマルトペンタオースで修飾された化合物をM5P3.5とする。得られた化合物の同定は1H-NMRより行ない、ブロック共重合体（BisM5P2、M5P1、M8P2.5、M3P1、M5P3.5）のNMRスペクトルをそれぞれ図１３〜図１７に示す。【００８２】
(2)分子集合体の構造解析
上記で得られたブロック共重合体は、水溶液中に分散させ、水溶液中での分子集合体の構造解析をTEMを用いて行なった。以下の図１８〜２２に示すTEM像の解析結果から、ブロック共重合体（M5P1、M8P2.5、M3P1、M5P3.5）は水中において分子集合体としてベシクルを形成することがわかった。【００８３】
BisM5P2分子集合体の構造解析
BisM5P2を冷却しながら、PBSバッファーに溶解させゆっくりと室温に戻す事でBisM5P2分子集合体を得た。得られた分子集合体のTEM観察結果を図１８に示す。【００８４】
図１８より直径が10〜20nmの球状の粒子が多数観察された。このことから、BisM5P2は、球状のミセルを形成する事がわかった。【００８５】
M5P1分子集合体の構造解析
M5P1を冷却しながらPBSバッファーに溶解させ、ゆっくりと室温に戻す事でM5P1分子集合体溶液を得た。分子集合体のTEM像を図１９に示す。【００８６】
図１９より直径が約100nmで、粒子のふちが染色剤により黒く染まった粒子が観察された。このことから、M5P１は、ベシクルを形成している事が考えられる。【００８７】
M8P2.5分子集合体の構造解析
M8P2.5を冷却しながらPBSバッファーに溶解させ、ゆっくりと室温に戻し分子集合体溶液を得た。得られた分子集合体のTEM像を図２０に示す。【００８８】
図２０より直径が約100〜150nmで、ふちが存在する粒子が確認できる。このことから、M8P2.5は、ベシクルを形成している事が考えられる。【００８９】
M3P1分子集合体の構造解析
M3P1を冷却しながらPBSバッファーに溶解させ、ゆっくりと室温に戻し分子集合体溶液を得た。得られた分子集合体のTEM像を図２１に示す。【００９０】
図２１より直径が約100nmで、ふちが存在する粒子が確認できる。このことから、M8P2.5は、ベシクルを形成している事が考えられる。【００９１】
M5P3.5分子集合体の構造解析
M5P3.5を冷却しながらPBSバッファーに溶解させ、ゆっくりと室温に戻し分子集合体溶液を得た。得られた分子集合体のTEM像を図２２に示す。【００９２】
図２２より直径が50から200nmでふちが存在する粒子が確認できる。このことから、M5P3.5は、ベシクルを形成していることが考えられる。【００９３】
実施例４
M5P2.5を糖鎖プライマーとした酵素重合反応による直鎖および多分岐型糖鎖を有するブロック共重合体の合成
M5P2.5をプライマ-として用いてホスホリラーゼ a(GPa)による糖鎖重合反応で直鎖状糖鎖の合成、さらにGPaとグリコーゲンブランチングエンザイム(GBE)によるタンデム酵素反応で、多分岐型糖鎖の酵素合成反応を行なった。直鎖状糖鎖重合反応では、プライマーの最終濃度が0.5 mMとなるように調製し、グルコース１リン酸を0.36mmol, ホスホリラーゼａを0.77nmol加えて、0.1M Bis tris緩衝液中37℃で行なった。また、分岐型糖鎖重合反応では、上記の化合物に加えGBEを1.2nmol加えて反応を行なった。一定時間毎に10μLずつサンプリングし、遊離リン酸の定量を行い、重合の進行の確認を行った。また、反応終了後に1H-NMR測定を行ないα1,6位アノマー由来のプロトンの有無の確認を行なった。それらの結果を図２３に示す。【００９４】
図２３の左図より、いずれの反応もグルコース数の増加が観察できる事から、糖鎖重合反応が進行していることが明らかとなった。GPa/GBEのタンデム重合では、GPaのみによるアミロース重合反応に比べて約6倍重合初速度が増加していることがわかる。その要因として、基質が多分岐な糖鎖へと変化し、酵素への被認識能が高まったために反応速度が増加したものと考えられる。図２３の右図より4.8ppmにα1,6位アノマー由来のプロトンが確認された事から、GBE/GPaの酵素重合反応では、α(1,4), α(1,6)結合からなる多分岐糖鎖が合成できる事がわかった。 
【図１】
2017051882.tif 000014
【図２】
2017051882.tif 000015
【図３】
2017051882.tif 000016
【図４】
2017051882.tif 000017
【図５】
2017051882.tif 000018
【図６】
2017051882.tif 000019
【図７】
2017051882.tif 000020
【図８】
2017051882.tif 000021
【図９】
2017051882.tif 000022
【図１０】
2017051882.tif 000023
【図１１】
2017051882.tif 000024
【図１２】
2017051882.tif 000025
【図１３】
2017051882.tif 000026
【図１４】
2017051882.tif 000027
【図１５】
2017051882.tif 000028
【図１６】
2017051882.tif 000029
【図１７】
2017051882.tif 000030
【図１８】
2017051882.tif 000031
【図１９】
2017051882.tif 000032
【図２０】
2017051882.tif 000033
【図２１】
2017051882.tif 000034
【図２２】
2017051882.tif 000035
【図２３】
2017051882.tif 000036
【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
ポリプロピレングリコール（ＰＰＧ）セグメント（Ａ）と糖鎖セグメント（Ｂ）をリンカー基を介して結合してなる両親媒性ブロック共重合体であって、前記糖鎖セグメント（Ｂ）がマルトトリオースユニットを含み、マルトトリオースのアノマー炭素がＰＰＧセグメント（Ａ）と２価のリンカー基を介して結合している、両親媒性ブロック共重合体。
【請求項２】
下記式（Ｉ）
【化１】
2017051882.tif 000037
（式中、Ｒ１及びＲ２は、同一又は異なって水素原子又は少なくとも１個のグルコースを含む糖残基を示す。Ｙ１は２価のリンカー基を示す。Ｒは水素原子、アルキル基、アリール基、アラルキル基、アルカノイル基、ヒドロキシアルキル基、Ｙ２−Ｒ３を示し、Ｙ２は２価のリンカー基を示し、Ｒ３は下記式
【化２】
2017051882.tif 000038
（式中、Ｒ１及びＲ２は、前記に定義されるとおりである。）
で表される基であり、ｎ１は１０〜５００である。）
で表される請求項１に記載の両親媒性ブロック共重合体。
【請求項３】
Ｙ１又はＹ２で表される２価のリンカー基は、−ＮＨＲ４−、下記式
【化３】
2017051882.tif 000039
（式中、ＸはＯ，ＮＲ４又はＳを示す。ｐは１〜４の整数を示す。Ｒ４は水素原子、アシル基又はアルキル基を示す。）
で表される基のいずれかである、請求項２に記載の両親媒性ブロック共重合体。
【請求項４】
請求項１〜３のいずれか１項に記載の少なくとも１種の両親媒性ブロック共重合体から構成される分子集合体。
【請求項５】
前記分子集合体がベシクル、球状ミセル、棒状ミセル、あるいはチューブ構造である請求項４に記載の分子集合体。
【請求項６】
タンパク質を内包する、請求項５に記載の分子集合体。
【請求項７】
前記タンパク質が酵素である、請求項６に記載の分子集合体。
【請求項８】
請求項１〜３のいずれか１項に記載の少なくとも１種の両親媒性ブロック共重合体を水中に分散させることを特徴とする、請求項４又は５に記載の分子集合体の製造方法。
【請求項９】
請求項４又は５に記載の分子集合体からなる、タンパク質の内包剤。
【請求項１０】
前記両親媒性ブロック共重合体から構成される分子集合体がベシクルである請求項１に記載の両親媒性ブロック共重合体。
【請求項１１】
前記両親媒性ブロック共重合体から構成される分子集合体がベシクルであって、かつ、分子量に依存した選択的な物質透過能を有する、請求項１に記載の両親媒性ブロック共重合体。
【請求項１２】
前記両親媒性ブロック共重合体から構成される分子集合体が温度に依存して形成あるいは崩壊するベシクルである、請求項１に記載の両親媒性ブロック共重合体。
【請求項１３】
前記両親媒性ブロック共重合体から構成される分子集合体がベシクルであって、かつ、分子シャペロン様機能を有する、請求項１に記載の両親媒性ブロック共重合体。
【国際調査報告】
2017051882.tif 000040
2017051882.tif 000041
2017051882.tif 000042
2017051882.tif 000043